(57)【要約】      （修正有）【課題】ゲル硬度が３０〜４０Ｋｇ／ｃｍ2の範囲にありながら、内部に微細な空洞をもたないクレヨンを提供する。【解決手段】着色剤、有機溶媒及び樹脂成分と共に、ゲル化剤としてジベンジリデンソルビトール、トリベンジリデンソルビトール及びこれらの誘導体から選ばれる少なくとも１種のベンジリデンソルビトール類とＮ−アシルアミノ酸アミド類を含むクレヨンにおいて、ベンジリデンソルビトール類を３〜１５重量％の範囲で含み、Ｎ−アシルアミノ酸アミド類を０．５〜４．５重量％の範囲で含むと共に、ベンジリデンソルビトール類とＮ−アシルアミノ酸アミド類をベンジリデンソルビトール類／Ｎ−アシルアミノ酸アミド類重量比で９５／５〜６５／３５の範囲で含み、ゲル硬度が３０〜４０Ｋｇ／ｃｍ2の範囲にあることを特徴とするクレヨン。【選択図】なし【特許請求の範囲】
【請求項１】
着色剤、有機溶媒及び樹脂成分と共に、ゲル化剤としてジベンジリデンソルビトール、トリベンジリデンソルビトール及びこれらの誘導体から選ばれる少なくとも１種のベンジリデンソルビトール類とＮ−アシルアミノ酸アミド類を含むクレヨンにおいて、ベンジリデンソルビトール類を３〜１５重量％の範囲で含み、Ｎ−アシルアミノ酸アミド類を０．５〜４．５重量％の範囲で含むと共に、ベンジリデンソルビトール類とＮ−アシルアミノ酸アミド類をベンジリデンソルビトール類／Ｎ−アシルアミノ酸アミド類重量比で９５／５〜６５／３５の範囲で含み、ゲル硬度が３０〜４０Ｋｇ／ｃｍ2の範囲にあることを特徴とするクレヨン。
【請求項２】
有機溶媒が３−メチル−３−メトキシブタノール、エチレングリコールモノブチルエーテル、プロピレングリコールモノブチルエーテール及びジプロピレングリコールモノメチルエーテルよりなる群から選ばれる少なくとも１種である請求項１に記載のクレヨン。
【請求項３】
樹脂がセルロース樹脂とポリビニルやブチラール樹脂から選ばれる少なくとも１種のフィルム形成性樹脂とケトン樹脂、キシレン樹脂、ポリアミド樹脂、ロジンエステル、水添ロジンエステル、アクリル樹脂、テルペンフェノール樹脂、アルキルフェノール樹脂、マレイン酸樹脂から選ばれる少なくとも１種の接着性樹脂とからなり、このフィルム形成性樹脂と接着性樹脂を合計量にて３〜４０重量％の範囲で含むと共に、フィルム形成性樹脂と接着性樹脂をフィルム形成性樹脂：接着性樹脂フィルム形成用樹脂の重量比１：０．１〜５の範囲で含む請求項１に記載のクレヨン。
【請求項４】
着色剤、有機溶媒、樹脂成分及びゲル化剤と共に可塑剤を含む請求項１に記載のクレヨン。
【発明の詳細な説明】
【技術分野】
【０００１】
本発明は、ゲル硬度が高いにもかかわらず、その製造に際して、成形用容器への充填時の流動性を確保することができ、かくして、内部に微細な空洞のない充実したクレヨンに関する。
【背景技術】
【０００２】
従来、クレヨンとして、着色剤、有機溶媒、樹脂及びゲル化剤を主成分としてなるものがよく知られている。一例を挙げれば、例えば、ジベンジリデンソルビトールやトリベンジリデンソルビトールのようなベンジリデンソルビトール類からなるゲル化剤と樹脂成分と着色剤を有機溶媒に溶解又は分散させた後、冷却し、固化させてなるクレヨンが知られている（特許文献１から３参照）。
【０００３】
また、ベンジリデンソルビトール類以外にも、Ｎ−ラウロイル−Ｌ−グルタミン酸ジ−ｎ−ブチルアミドのようなＮ−アシルアミノ酸アミド類や、２−ヒドロキシステアリン酸のような高級脂肪酸も、クレヨンの製造のためのゲル化剤として知られている（特許文献４参照）。
【０００４】
従来から知られているクレヨンは、その直径が比較的大きく、従って、その硬さも、書きやすさの観点から、ゲル硬度１５〜２０Ｋｇ／ｃｍ2の範囲にあるように調整されている。しかし、近年、クレヨンの用途の拡大に伴って、その直径が比較的小さく、従って、そのゲル硬度も３０〜４０Ｋｇ／ｃｍ2の範囲にあるクレヨンが求められるに至っている。
【０００５】
クレヨンの製造に際して、上記ベンジリデンソルビトール類からなるゲル化剤の配合量を増やすことによって、得られるクレヨンのゲル硬度を高めることができるが、この場合、その製造時における原料溶液のゲル化が促進される結果、得られるクレヨンに微細な空洞が多数、生じる問題がある。
【０００６】
より詳細には、一般に、クレヨンは、有機溶媒に樹脂、着色剤、ゲル化剤、必要に応じてその他の添加剤を加え、加熱下に溶解、分散させて、原料溶液とし、これを成形容器に注入し、冷却、固化させることによって製造される。ここに、原料溶液のゲル化が促進されるときは、原料溶液を成形容器に注入する間に早くもゲル化が始まり、成形容器内において原料溶液の流動性が低下し、かくして、原料溶液が成形容器内に均一に充填されず、一部に空洞を残したまま、ゲル化し、その結果、得られるクレヨンの内部に微細な空洞が生じることとなる。このように、クレヨンが内部に微細な空洞を有するときは、筆跡に際して、筆跡に着色されない部分、即ち、筆跡に色抜けが生じる。
【０００７】
他方、Ｎ−アシルアミノ酸アミド類は、比較的多量に用いても、原料溶液を成形容器に注入する間、良好な流動性を保つことができるので、得られるクレヨンは、内部に微細な空洞がなく、充実しているが、しかし、Ｎ−アシルアミノ酸アミド類は、単独で用いても、得られるクレヨンに必要とするゲル硬度を有せしめることができない。
【特許文献１】特公昭５４−２３６１９号公報
【特許文献２】特公昭５５−４１７１６号公報
【特許文献３】特開平０８−１２０２０９号公報
【特許文献４】特開２００１−２００１９０号公報
【発明の開示】
【発明が解決しようとする課題】
【０００８】
本発明は、３０〜４０Ｋｇ／ｃｍ2の範囲のゲル硬度を有しながら、その製造において、原料溶液を成形容器内に注入する際の流動性を確保し、かくして、内部に微細な空洞がなく、充実しており、筆記において色抜けを起こさないクレヨンを提供することを目的とする。
【課題を解決するための手段】
【０００９】
本発明によれば、着色剤、有機溶媒及び樹脂成分と共に、ゲル化剤としてジベンジリデンソルビトール、トリベンジリデンソルビトール及びこれらの誘導体から選ばれる少なくとも１種のベンジリデンソルビトール類とＮ−アシルアミノ酸アミド類を含むクレヨンにおいて、ベンジリデンソルビトール類を３〜１５重量％の範囲で含み、Ｎ−アシルアミノ酸アミド類を０．５〜５重量％の範囲で含むと共に、ベンジリデンソルビトール類とＮ−アシルアミノ酸アミド類をベンジリデンソルビトール類／Ｎ−アシルアミノ酸アミド類重量比で９５／５〜６５／３５の範囲で含み、ゲル硬度が３０〜４０Ｋｇ／ｃｍ2の範囲にあることを特徴とするクレヨンが提供される。
【発明の効果】
【００１０】
本発明によるクレヨンは、ゲル化剤として、ベンジリデンソルビトール類とＮ−アシルアミノ酸アミド類をクレヨンに基づいてそれぞれ所定の割合にて、且つ、所定の比率で含有するので、ゲル硬度が３０〜４０Ｋｇ／ｃｍ2の範囲にあり、しかも、その製造に際しては、原料溶液のゲル化が遅延されるので、原料溶液を成形容器に注入する際に原料溶液の流動性が確保され、かくして、内部に微細な空洞をもたないクレヨンを得ることができる。このように、内部に微細な空洞をもたないクレヨンは、筆跡に色抜けを生じない。
【発明を実施するための最良の形態】
【００１１】
本発明によるクレヨンにおいて用いられる有機溶媒は、特に限定されるものではないが、アルコール類、グリコール類、グリコールエーテル類及びグリコールエーテルエステル類よりなる群から選ばれる少なくとも１種が好ましく用いられる。このような好ましい有機溶媒の具体例としては、アルコール類として、例えば、メタノール、エタノール、イソプロピルアルコール、３−メチル−３−メトキシブタノール、３−メトキシ−１−ブタノール等を挙げることができ、グリコール類として、例えば、エチレングリコール、プロピレングリコール、ジエチレングリコール、ジプロピレングリコール等を挙げることができ、グリコールエーテル類として、例えば、上記グリコール類のメチルエーテル、エチルエーテル、プロピルエーテル、ブチルエーテル、フェニルエーテル等を挙げることができ、グリコールエーテルエステル類として、例えば、上記グリコールエーテル類のアセテート等を挙げることができる。
【００１２】
本発明においては、特に、これらのなかでも、３−メチル−３−メトキシブタノール、エチレングリコールモノブチルエーテル、プロピレングリコールモノブチルエーテール及びジプロピレングリコールモノメチルエーテルよりなる群から選ばれる少なくとも１種が好ましく用いられる。
【００１３】
本発明において、クレヨンにおける上記有機溶媒の量は、着色剤、樹脂、ゲル化剤等の成分との関係において適宜に定められるが、クレヨンの重量に基づいて、通常、２０〜８０重量％、好ましくは、３０〜６５重量％の範囲である。有機溶媒の量が多すぎるときは、クレヨンの製造時に所要の各成分をまとめてゲル化することが困難となるおそれがある。他方、有機溶媒が少なすぎるときは、クレヨンの製造時に所要の各成分をこれに溶解させることが困難となり、均一なゲルが形成できないおそれがある。
【００１４】
本発明によるクレヨンは、着色剤を含有しており、これによって、種々の色の筆跡を適宜の筆記面上に形成することができる。着色剤としては、染料も用いられるが、好ましくは、顔料が用いられる。このような顔料は、有機顔料でもよく、無機顔料でもよい。用い得る顔料は、例えば、銅フタロシアニンブルー等のフタロシアニン系顔料、スレン系、アゾ系、キナクリドン系、アンスラキノン系、ジオキサジン系、インジゴ系、チオインジゴ系、ペリノン系、ペリレン系、インドレノン系、アゾ−アゾメチン系等のほか、酸化チタンやカーボンブラックを含む。これらの顔料は加工顔料の形態であってもよい。例えば、酸化チタンをセルロースアセテートブチレートとブチルベンジルフタレートでチップ状とした加工顔料は本発明において好ましく用いられる加工顔料の一つである。また、必要に応じて、酸化鉄、弁柄、酸化クロム、炭酸カルシウム、クレイ、タルク等のような無機顔料、蛍光顔料、着色した樹脂粒子、アルミニウム粉のような金属粉顔料、所謂パール顔料等も用いられる。また、必要に応じて、種々の体質顔料も用いられる。しかし、本発明において、用い得る着色剤は、これらに限定されるものではない。
【００１５】
本発明によれば、クレヨンにおける着色剤の量は、クレヨンの重量に基づいて、通常、２〜５０重量％の範囲である。クレヨンにおける着色剤の量が２重量％よりも少ないときは、得られるクレヨンが十分な発色性をもたない。しかし、着色剤の量が５０重量％を超えるときは、得られるクレヨンにおいて、着色剤以外のその他の成分の相対的な割合が低すぎて、それぞれの果たすべき役割が十分に発揮されないので、性能にすぐれるクレヨンを得ることができない。また、クレヨンの製造に際して、前述した原料溶液の粘度が高すぎて、成形容器への注入が困難となる。クレヨンにおける着色剤の最適の配合量は、着色剤の種類によって幾分異なるが、通常、３〜４０重量%の範囲である。
【００１６】
本発明において、樹脂は、クレヨンの製造に際しては、各成分をまとめる役割を果たすと共に、得られたクレヨンにて筆記面上に描画したとき、形成された筆跡の定着剤としての役割を果たす。本発明において、このような樹脂として、好ましくは、フィルム形成性樹脂と接着性樹脂が併用される。
【００１７】
フィルム形成性樹脂は、クレヨンの硬度を高めると共に、筆記面に形成された筆跡を強固にするためのものであって、そのような性質を有するものであれば、特に限定されるものではないが、なかでも、セルロースアセテートブチレート、エチルセルロース、アセチルセルロース等のセルロース樹脂やポリビニルやブチラール樹脂が好ましく用いられる。これらフィルム形成性樹脂は、単独で用いてもよく、２種以上を併用してもよい。
【００１８】
一方、接着性樹脂としては、クレヨンによる筆跡の筆記面への付着性を高めるためのものであって、そのような性質を有する限り、特に限定されるものではないが、通常、例えば、ケトン樹脂、キシレン樹脂、ポリアミド樹脂、ロジンエステル、水添ロジンエステル、アクリル樹脂、テルペンフェノール樹脂、アルキルフェノール樹脂、マレイン酸樹脂等が用いられる。
【００１９】
本発明において、上記フィルム形成性樹脂と接着性樹脂との割合は、他の成分との関係によって適宜に定められるが、通常、フィルム形成性樹脂：接着性樹脂フィルム形成用樹脂の重量比は１：０．１〜５程度、好ましくは、１：０．２〜３程度である。また、クレヨンにおいて、上記フィルム形成性樹脂と接着性樹脂の含有量は、両者の合計量にて、通常、３〜４０重量％の範囲であり、好ましくは、６〜３５重量％の範囲である。樹脂の割合が多すぎるときは、得られるクレヨンのゲル硬度が高すぎて、着色性とレベリング性が悪く、他方、樹脂の割合が少なすぎるときは、各成分を一体にまとめてゲル化することが困難となり、また、得られるクレヨンが十分な定着性や強度を有しない。
【００２０】
本発明において、ゲル化剤は、各成分を一体に固体にまとめるための成分であり、特に、本発明によれば、得られるクレヨンに３０〜４０Ｋｇ／ｃｍ2の範囲のゲル硬度を与えると共に、その製造時において、原料溶液のゲル化を遅延させるために、ジベンジリデンソルビトール、トリベンジリデンソルビトール及びこれらの誘導体から選ばれる少なくとも１種のベンジリデンソルビトール類とＮ−アシルアミノ酸アミド類をゲル化剤として併用する。
【００２１】
特に、本発明によれば、このように、ベンジリデンソルビトール類とＮ−アシルアミノ酸アミド類を併用するに際して、クレヨンに基づいて、その配合量をベンジリデンソルビトール類は３〜１５重量％、好ましくは、５〜１０重量％の範囲とし、Ｎ−アシルアミノ酸アミド類を０．５〜４．５重量％、好ましくは、０．８〜４重量％の範囲とすると共に、それらの比率をベンジリデンソルビトール類／Ｎ−アシルアミノ酸アミド類重量比にて９５／５〜６５／３５の範囲とし、好ましくは、９３／７〜７０／３０の範囲とする。
【００２２】
前述したように、ゲル化剤として、ベンジリデンソルビトール類の配合量を増やせば、得られるクレヨンのゲル硬度を高めることができるが、一方において、原料溶液のゲル化が促進されて、原料溶液を成形容器に注入する間にゲル化が始まり、原料溶液は一部に空洞を残したまま、ゲル化し、その結果、得られるクレヨンの内部に微細な空洞が生じることとなる。
【００２３】
ここに、本発明によれば、上述したように、ゲル化剤として、ベンジリデンソルビトール類とＮ−アシルアミノ酸アミド類をクレヨンに基づいてそれぞれ所定の割合にて、且つ、所定の比率で含有させることによって、ゲル硬度が３０〜４０Ｋｇ／ｃｍ2の範囲にあり、しかも、その製造に際しては、原料溶液のゲル化が遅延されて、原料溶液を成形容器に注入する際に原料溶液の流動性が確保され、かくして、内部に微細な空洞をもたない充実したクレヨンを得ることができる。
【００２４】
クレヨンにおいて、ベンジリデンソルビトール類が３重量％よりも少ないときは、原料成分をまとめて、一体にゲル化することができず、他方、ベンジリデンソルビトール類が１５重量％よりも多いときは、得られるクレヨンが過度に硬くなって、筆記し難くなる。また、Ｎ−アシルアミノ酸アミド類の割合が、０．５重量％よりも少ないときは、ベンジリデンソルビトール類と併用しても、原料溶液のゲル化を遅延させ、成形容器への注入時の流動性を確保することができない。他方、Ｎ−アシルアミノ酸アミド類の割合が４．５重量％よりも多いときは、得られるクレヨンのゲル硬度が高すぎて、目的とするゲル硬度を有するクレヨンを得ることができず、そのうえ、クレヨンの表面に過剰のＮ−アシルアミノ酸アミド類がブリードして、表面が白化する。このように、クレヨンの表面に過剰のＮ−アシルアミノ酸アミド類がブリードし、表面が白化するときは、製品の商品価値を著しく減じる。
【００２５】
更に、ベンジリデンソルビトール類とＮ−アシルアミノ酸アミド類を併用するに際して、ベンジリデンソルビトール類／Ｎ−アシルアミノ酸アミド類重量比が９５／５よりも大きいときは、原料溶液を成形容器に注入するときに、原料溶液の流動性を確保することができず、得られるクレヨンに微細な空洞が生じる。他方、６５／３５よりも小さいときは、Ｎ−アシルアミノ酸アミド類の割合が相対的に多くなって、クレヨンの表面にブリードが生じることがある。
【００２６】
本発明において、ベンジリデンソルビトール類からなるゲル化剤は、ジベンジリデンソルビトール、トリベンジリデンソルビトール及びこれらの誘導体よりなる群から選ばれる少なくとも１種である。ジベンジリデンソルビトールの誘導体としては、例えば、ジベンジリデンソルビトールのベンジリデン基中のベンゼン核が任意の位置にて炭素数１〜３のアルキル基やハロゲン原子で置換された化合物を例示することができ、具体例としては、〔ジ（ｐ−メチルベンジリデン）〕ソルビトール、〔ジ（ｍ−エチルベンジリデン)〕ソルビトール、〔ジ（ｐ−クロルベンジリデン)〕ソルビトール等を挙げることができる。
【００２７】
トリベンジリデンソルビトールの誘導体としては、例えば、トリベンジリデンソルビトールのベンジリデン基中のベンゼン核が任意の位置にて炭素数１〜３のアルキル基やハロゲン原子で置換された化合物を例示することができ、具体例としては、〔トリ（ｐ−メチルベンジリデン)〕ソルビトール、〔トリ（ｍ−エチルベンジリデン)〕ソルビトール、〔トリ（ｐ−クロルベンジリデン)〕ソルビトール等を挙げることができる。上記例示したゲル化剤は、単独で用いてもよく、また、２種以上を併用してもよい。
【００２８】
Ｎ−アシルアミノ酸アミド類も、例えば、特開２００１−１８７７６９号公報に記載されているように種々のものが知られており、本発明においては、特に限定されるものではないが、Ｎ−アシルアミノ酸アミド類におけるアミノ酸成分としては、例えば、グリシン、β−アラニン、α−アラニン、バリン、ロイシン、フェニルアラニン、３，４−ジオキシフェニルアラニン、セリン、スレオニン、メチオニン、リジン、オルニチン、アルギニン、ヒスチジン、ε−アミノカプロン酸、グルタミン酸、アスパラギン酸等を挙げることができる。
【００２９】
更に、Ｎ−アシルアミノ酸アミド類のＮ−アシル基を構成するアシル基としては、炭素原子数１〜４０の飽和又は不飽和の脂肪族アシル基が好ましく、例えば、ホルミル、アセチル、プロピオニル、カプロイル、カプリロイル、カプリノイル、ラウロイル、ミリストイル、パルミトイル、ステアロイル、ベヘノイル、オレオイル、リノレオイル等を挙げることができる。
【００３０】
上記アミノ酸のカルボン酸とアミド基を構成するアミン成分は、第１級と第２級アミンのいずれでもよく、好ましくは、アルキル基の炭素原子数が１〜４０の飽和又は不飽和の脂肪族アルキルアミン、モノ又はジアルカノールアミン、芳香族アミン、脂環式アミン等を挙げることができる。具体的には、例えば、メチルアミン、エチルアミン、プロピルアミン、ブチルアミン、ヘキシルアミン、オクチルアミン、２−エチルヘキシルアミン、ラウリルアミン、セチルアミン、ステアリルアミン、シクロペンチルアミン、シクロヘキシルアミン、４−イソプロピルシクロヘキシルアミン、アニリン、ベンジルアミン、ナフチルアミン、４−イソプロピルアニリン、ジメチルアミン、Ｎ−メチルエチルアミン、ジエチルアミン、ジ−ｎ−プロピルアミン、ジ−ｎ−ブチルアミン、 Ｎ−メチルブチルアミン、ピペリジン、３，５−ジメチルピペリジン、 Ｎ−メチルドデシルアミン、ジラウリルアミン、ジステアリルアミン、Ｎ−メチルベンジルアミン、モノエタノールアミン、ジエタノールアミン等を挙げることができる。
【００３１】
従って、本発明において好ましいＮ−アシルアミノ酸アミド類の具体例として、例えば、Ｎ−ラウロイル−Ｌ−グルタミン酸ジ−ｎ−ブチルアミド、Ｎ−ラウロイル−Ｌ−フェニルアラニン−ｎ−ドデシルアミド、Ｎ−パルミトイルグリシン−ｎ−プロピルアミド、Ｎ−ラウロイル−Ｌ−グルタミン酸ジピペリジルアミド、Ｎ−エチルヘキサノイル−Ｌ−グルタミン酸ジ−ｎ−ブチルアミド、Ｎ−パルミトイル−Ｌ−バリン−ｎ−オクチルアミド等を挙げることができる。
【００３２】
更に、本発明によれば、クレヨンに書き味をよくすると共に、筆跡に耐水性を与えるために、好ましくは、可塑剤を含む。この可塑剤としては、クレヨンに従来から可塑剤として用いられているものであれば、いずれでも用いられるが、例えば、ジブチルフタレート、ブチルベンジルフタレートのようなフタル酸エステル類、アジピン酸ジイソノニル、アセチルクエン酸トリブチル、１，２−シクロヘキサンジカルボン酸ジイソノニル等の脂肪族多塩基酸エステル類、アルキルスルホン酸フェニルエステル等の有機スルホン酸エステル等を挙げることができる。
【００３３】
本発明において、クレヨンにおける可塑剤の割合は、通常、０．５〜２０重量％の範囲であり、好ましくは、１〜１０重量％の範囲である。上記可塑剤は、単独で用いてもよく、また、２種以上を組み合わせて用いてもよい。クレヨンにおける可塑剤の割合が０．５重量％よりも少ないときは、筆跡に十分な耐水性を与えることが困難であり、他方、２０重量％を越えるときは、クレヨンの製造において、可塑剤を含む種々の成分をまとめてゲル化することが困難となり、更に、得られるクレヨンの筆記性も悪くなる場合がある。
【００３４】
本発明によるクレヨンは、その製造方法において、特に、限定されるものではなく、上述した各成分を均一に混合し、一体にゲル化すれば、本発明によるクレヨンを得ることができる。一例を挙げれば、例えば、用いる有機溶媒に着色剤を加え、更に、樹脂を加えて、必要に応じて、１５０℃までの加熱下に攪拌して、溶解、分散させ、ついで、得られた溶液を１５０℃に加熱し、これにゲル化剤を加え、溶解させて、原料溶液を得、最後に、この原料溶液を円筒状の成形容器に注入し、冷却して、固化させれば、円柱状のクレヨンを得ることができる。
【００３５】
本発明によるクレヨンは、１つの態様として、例えば、中空のホルダー内にその先端がホルダーの下端から突出、露出するように収容されて、上記クレヨンの先端にて筆記する筆記具として用いられる。このように、中空のホルダー内にクレヨンを収容した筆記具を得るには、上記成形容器として上記ホルダーが用いられる。
【００３６】
図１にホルダー内に本発明によるクレヨンを収容してなる筆記具１の一例を示す。ホルダー２は、複数のホルダー要素３を順次、所謂頭尾構造を有するように所定の長さに至るまで嵌め込んで形成されており、このホルダー内にクレヨン４がその先端をホルダーの下端から突出し、露出させて収容されており、ホルダーの上端には尾栓５が嵌め込まれている。
【００３７】
図２にホルダー要素３を詳細に示す。ホルダー要素は、小径部６から大径部７まで４段の段付きの円筒体であって、１つのホルダー要素の小径部を別のホルダー要素の大径部に挿入し、嵌め込むことによって一対の頭尾構造が形成される。このように、複数のホルダー要素を順次、頭尾構造を有するように嵌め込んで、所定の長さを有せしめることによってホルダーが形成される。
【００３８】
このようなホルダーにクレヨンが収容されている筆記具は、例えば、次のようにして製造される。即ち、図２に示すキャップ８をホルダーの下端（即ち、ホルダーの下端を構成するホルダー要素）に嵌め込んで、ホルダーの下端を封止した後、ホルダーを上記キャップが下になるように垂直に立て、上端から原料溶液をホルダー内に注入し、冷却、固化させる。この後、ホルダーの上端に前記尾栓を嵌め込めば、ホルダーの下端にキャップを有し、ホルダーの上端に尾栓を有し、ホルダー内にクレヨンがその先端をホルダーの下端から突出、露出させて収容されている筆記具を得ることができる。そこで、上記キャップをホルダーの下端から取り外せば、ホルダー内にクレヨンがその先端をホルダーの下端から突出、露出させて収容されており、かくして、筆記に用いることができる。
【００３９】
ホルダーの下端から露出しているクレヨンが少量となれば、ホルダーの上端を構成しているホルダー要素をこれに隣接する直下のホルダー要素から抜き取り、新たにホルダーの上端を構成することとなったホルダー要素内に尾栓を嵌め込み、その先端をクレヨンの後端に押し当てつつ、尾栓をホルダー内に押し込めば、クレヨンの先端をホルダーの下端から再度、露出させることができ、かくして、更なる筆記が可能となる。
【００４０】
実施例
以下に本発明の実施例と共に比較例を挙げて本発明を説明するが、本発明はこれら実施例に限定されるものではない。以下において用いた溶媒、可塑剤、顔料、樹脂及びゲル化剤は下記のとおりである。
【００４１】
有機溶媒１：エチレングリコールモノブチルエーテル
有機溶媒２：プロピレングリコールｎ−ブチルエーテル
可塑剤１：ランクセス（Ｌａｎｘｅｓｓ）社製のアルキル基の炭素原子数１４〜１７のアルキルスルホン酸フェニルエステル（メサモール（登録商標）II）
可塑剤２：フタル酸ブチルベンジル
着色剤：東洋インキ製造（株）製加工顔料ＣＡＢ１０１ホワイト８０％（酸化チタン８０重量％、セルロースアセテートブチレート１５重量％及びブチルベンジルフタレート５重量％）
樹脂１：セルロースアセテートブチレート
樹脂２：日立化成工業（株）製ケトン樹脂（ハイラック１１１）
樹脂３：デグサ社製ケトン樹脂（ＡＰ）
ゲル化剤１：ジベンジリデンソルビトール
ゲル化剤２：Ｎ−エチルヘキサノイル−Ｌ−グルタミン酸ジ−ｎ−ブチルアミド
ゲル化剤３：Ｎ−ラウロイル−Ｌ−グルタミン酸ジ−ｎ−ブチルアミド
【００４２】
実施例１
エチレングリコールモノブチルエーテル２９．０重量部とプロピレングリコールモノブチルエーテル５．０重量部からなる混合溶媒に着色剤酸化チタンの８０重量％分散液２９．０重量部と可塑剤アルキルスルホン酸フェニルエステル２．０重量部を加え、溶解、分散させた。得られた溶液を１３０℃に加熱し、攪拌しつつ、これにセルロースアセテートブチレート９．０重量部とケトン樹脂（日立化成（株）製ハイラック１１１）１１．５重量部とケトン樹脂（デグサ社製ＡＰ）４．０重量部を加えた後、上記温度に保って、上記樹脂を溶解させた。次いで、上記と同じ温度でジベンジリデンソルビトール９．５重量部とＮ−エチルヘキサノイル−Ｌ−グルタミン酸ジ−ｎ−ブチルアミド１．０重量部を加えて、完全に溶解させて、原料溶液とした。
【００４３】
前述したように、内径５ｍｍのホルダー要素１６個を頭尾構造を有するように順次、嵌め込み、下端にキャップを嵌め込んで、成形容器とした。この成形容器に上記原料溶液を注入し、冷却、固化させて、ホルダー内にクレヨンを収容した筆記具を得た。
【００４４】
実施例２〜４
第１表に示す成分を第１表に示す量にて用いた以外は、実施例１と同様にして、クレヨンを得た。
【００４５】
比較例１〜９
第１表に示す成分を第１表に示す量にて用いた以外は、実施例１と同様にして、クレヨンを得た。
【００４６】
以上のようにして得られたそれぞれのクレヨンについて、以下のようにして、ゲル硬度と表面におけるゲル化剤のブリードの有無と内部の空洞の有無を調べた。結果を第１表に示す。
【００４７】
ゲル硬度
原料溶液を内径１ｃｍの円筒状の成形容器に注入し、冷却、固化させて、直径１ｃｍのクレヨンを得、その先端から長さ１．０ｃｍにわたって切り取り、除去した後、その切断面から長さ２．０ｃｍにわたって切り取って、円筒状の試料とした。一方、先端に直径４ｍｍの治具を有するデジタル荷重計を引張圧縮試験機に取り付けて測定用装置とした。上記円筒状の試料をその軸方向を鉛直にして上記測定用装置の台座に置き、上記試料の切断面に上記治具を上記試験機の最大速度で垂直方向に突き刺して、そのときの荷重（Ｋｇｆ）を求め、これに基づき、次式からゲル硬度を求めた。
ゲル硬度（Ｋｇｆ／ｃｍ2）＝荷重（Ｋｇｆ）／（０．４／２）2π
【００４８】
表面におけるゲル化剤ブリードの有無
得られたクレヨンを温度約４℃で冷蔵庫に保存した後、表面にゲル化剤がブリードしているかどうかを目視にて観察した。
【００４９】
内部の空洞の有無
ホルダーを構成するホルダー要素をホルダーの上端から順次に取り外して、クレヨンを露出させ、表面に空隙があるかどうか、目視にて調べた。
【００５０】
【表１】
2010037373.tif 000002
【００５１】
比較例３から８にみられるように、ベンジリデンソルビトール類の配合量を増やせば、得られるクレヨンのゲル硬度は比例的に大きくなるが、ゲル硬度を３０Ｋｇ／ｃｍ2以上とすれば、得られるクレヨンは内部に微細な空洞を有する。ゲル化剤として、Ｎ−アシルアミノ酸アミド類のみを用いるときは、比較例２にみられるように、３０Ｋｇ／ｃｍ2以上のゲル硬度を有せしめることは困難であり、また、多量に配合するときは、表面にブリードする。更に、ベンジリデンソルビトール類とＮ−アシルアミノ酸アミド類を併用しても、比較例１及び９にみられるように、その割合が本発明において規定する範囲を外れるときは、得られるクレヨンに必要なゲル硬度を有せしめることができない。
る
【００５２】
これに対して、本発明に従って、ゲル化剤としてベンジリデンソルビトール類とＮ−アシルアミノ酸アミド類を組み合わせて配合することによって、ゲル硬度が３０〜４０Ｋｇ／ｃｍ2の範囲にあり、しかも、内部に微細な空洞をもたないクレヨンを得ることができる。
【図面の簡単な説明】
【００５３】
【図１】本発明のクレヨンをホルダー内に収容してなる筆記具の一例を示す一部縦断面図である。
【図２】ホルダー要素とキャップを示す縦断面図である。
【符号の説明】
【００５４】
１…筆記具
２…ホルダー
３…ホルダー要素
４…クレヨン
５…尾栓
【図１】
2010037373.tif 000003
【図２】
2010037373.tif 000004